"下記式I及びIIで示される構成単位を含むことを特徴とするビニルエーテル共重合体。式I中、pは1~2の整数を表す。前記式I及びIIで示される構成単位のモル組成比がI/II=99/1~1/99であることを特徴とする請求項1に記載のビニルエーテル共重合体。重量平均分子量が1,000~1,000,000であることを特徴とする請求項1又は2に記載のビニルエーテル共重合体。本発明の目的は、インク、塗料、コーティング、粘着剤、接着剤等の分野において、バインダーや添加剤として、水性系溶媒に対する溶解性又は分散性、成膜性に優れたビニルエーテル共重合体を提供することである。本発明者らは、上記目的を達成するために鋭意検討した結果、下記式I及びIIで示される構成単位を含むことを特徴とするビニルエーテル共重合体が、水性系溶媒に対する溶解性又は分散性、成膜性に優れることを見出し、本発明を完成するに至った。式I中、pは1~2の整数を表す。本発明によれば、水性系溶媒に対する溶解性又は分散性、成膜性に優れた新規なビニルエーテル共重合体を提供することができる。そして、本発明のビニルエーテル共重合体は、インク組成物、コーティング組成物、接着剤組成物等の用途に好適である。本発明のビニルエーテル共重合体は、下記式I及びIIで示される構成単位を含むことを特徴とするものであり、ランダム共重合体、ブロック共重合体の何れであっても良いが、製造が容易であることからランダム共重合体が好ましい。式I中、pは1~2の整数を表す。本発明のビニルエーテル共重合体は、用途に応じて、上記式I及びIIで示される構成単位のモル組成比を適宜変更することが可能である。本発明のビニルエーテル共重合体において、上記式Iで示される構成単位のモル組成比を増減させることにより、親水性及び成膜性を制御することが可能である。すなわち、本発明のビニルエーテル共重合体は、上記式Iで示される構成単位のモル組成比が増すにつれて親水性が増大し、水性系溶媒に対する分散性が高まり、さらに水性系溶媒に対する溶解性を示すようになる。本発明のビニルエーテル共重合体を、インク組成物、コーティング組成物、接着剤組成物等に用いる場合には、水性系溶媒に対する溶解性や分散性、及び成膜性の点から、上記式I及びIIで示される構成単位のモル組成比をI/II=99/1~1/99とすることが好ましく、I/II=90/10~10/90とすることがより好ましい。本発明のビニルエーテル共重合体は、用途に応じて重量平均分子量Mwを適宜変更することが可能であるが、インク組成物、コーティング組成物、接着剤組成物等に用いる場合、重量平均分子量が1,000~1,000,000であることが好ましく、1,000~500,000であることがより好ましく、9,000~13,000であることが更に好ましい。以下に実施例を挙げて本発明を具体的に説明するが、本発明はこれら実施例に何ら限定されるものではない。本願において、重量平均分子量以下Mwと略すとは、ゲルパーミエーションクロマトグラフィー以下GPCと略すを用いた標準ポリスチレン換算法により算出するものである。また、GPC測定は、以下の機器及び条件で行う。GPC分析システム装置は、HLC-8220GPC東ソー株製、カラムは、TSKgelSuperMultiporeHZ-H東ソー株製を直列に2本接続し、検出器には示差屈折率計RI東ソー株製HLC-8220装置組込、移動相にテトラヒドロフラン流速0.35mL/分、カラム温度40°Cの条件にて、測定を行う。実施例1下記式A及びBで示される構成単位のモル組成比が、10/90のビニルエーテルランダム共重合体の合成十分乾燥し窒素置換を行った重合管に、アセトキシエチルビニルエーテル1.30g9.99mmol、エチルビニルエーテル6.49g90.0mmolを仕込み、その後、トルエン45mLを仕込み、0°Cに冷却した。20分後、三フッ化ホウ素エチルエーテル錯体47mg0.331mmolを添加して重合を開始した。180分後、メタノール1.0mLを添加し重合停止反応を行った。反応終了後、反応液をトルエンで希釈して、脱イオン水で3回洗浄し、溶媒の減圧除去を行ったところ反応生成物が7.21g得られた。得られた反応生成物を5wtのメタノール溶液とし、この溶液に上記反応生成物中のアセチル基に対して3倍モル量の炭酸カリウムを添加し、50°Cで18時間反応を行った。反応終了後、溶媒の減圧除去を行い、再度トルエン溶液として脱イオン水で3回洗浄し、溶媒の減圧除去を行った。その結果、目的である下記式A及びBで示される構成単位のモル組成比が10/90のビニルエーテルランダム共重合体が6.01g得られた。得られたビニルエーテルランダム共重合体は、GPC測定により、Mw=12,600であることが確認された。さらに、上記ビニルエーテルランダム共重合体の1HNMRを測定したところ、原料ビニルエーテルに由来するビニル基のピークとアセチル基のピークは消失していた。また、上記ビニルエーテルランダム共重合体を水に溶解させ、2重量の分散液を得た。さらに、この溶液をガラスシャーレ上に塗布後、減圧乾燥したところ均一な被膜が得られた。これらにより、上記ビニルエーテルランダム共重合体が、水性系溶媒に対する分散性、及び成膜性に優れていることが確認された。実施例2上記式A及びBで示される構成単位のモル組成比が20/80のビニルエーテルランダム共重合体の合成アセトキシエチルビニルエーテルとエチルビニルエーテルとのモル組成比を20/80に変更した以外は実施例1と同様の操作を行って、上記式A及びBで示される構成単位のモル組成比が20/80のビニルエーテルランダム共重合体を6.05g得た。得られたビニルエーテルランダム共重合体は、GPC測定により、Mw=11,900であることが確認された。さらに、上記ビニルエーテルランダム共重合体の1HNMRを測定したところ、原料ビニルエーテルに由来するビニル基のピークとアセチル基のピークは消失していた。また、上記ビニルエーテルランダム共重合体を水に溶解させ、5重量の分散液を得た。さらに、この溶液をガラスシャーレ上に塗布後、減圧乾燥したところ均一な被膜が得られた。これらにより、上記ビニルエーテルランダム共重合体が、水性系溶媒に対する分散性、及び成膜性に優れていることが確認された。実施例3上記式A及びBで示される構成単位のモル組成比が50/50のビニルエーテルランダム共重合体の合成アセトキシエチルビニルエーテルとエチルビニルエーテルとのモル組成比を50/50に変更した以外は実施例1と同様の操作を行って、上記式A及びBで示される構成単位のモル組成比が50/50のビニルエーテルランダム共重合体を6.42g得た。得られたビニルエーテルランダム共重合体は、GPC測定により、Mw=10,700であることが確認された。さらに、上記ビニルエーテルランダム共重合体の1HNMRを測定したところ、原料ビニルエーテルに由来するビニル基のピークとアセチル基のピークは消失していた。また、上記ビニルエーテルランダム共重合体を水に溶解させ、5重量の溶液を得た。さらに、この溶液をガラスシャーレ上に塗布後、減圧乾燥したところ均一な被膜が得られた。これらにより、上記ビニルエーテルランダム共重合体が、水性系溶媒に対する溶解性、及び成膜性に優れていることが確認された。実施例4上記式A及びBで示される構成単位のモル組成比が80/20のビニルエーテルランダム共重合体の合成アセトキシエチルビニルエーテルとエチルビニルエーテルとのモル組成比を80/20に変更した以外は実施例1と同様の操作を行って、上記式A及びBで示される構成単位のモル組成比が80/20のビニルエーテルランダム共重合体を6.76g得た。得られたビニルエーテルランダム共重合体は、GPC測定により、Mw=9,670であることが確認された。さらに、上記ビニルエーテルランダム共重合体の1HNMRを測定したところ、原料ビニルエーテルに由来するビニル基のピークとアセチル基のピークは消失していた。また、上記ビニルエーテルランダム共重合体を水に溶解させ、20重量の溶液を得た。さらに、この溶液をガラスシャーレ上に塗布後、減圧乾燥したところ粘着性を有する均一な被膜が得られた。これらにより、上記ビニルエーテルランダム共重合体が、水性系溶媒に対する溶解性、及び成膜性に優れていることが確認された。実施例5上記式A及びBで示される構成単位のモル組成比が90/10のビニルエーテルランダム共重合体の合成アセトキシエチルビニルエーテルとエチルビニルエーテルとのモル組成比を90/10に変更した以外は実施例1と同様の操作を行って、上記式A及びBで示される構成単位のモル組成比が90/10のビニルエーテルランダム共重合体を6.86g得た。得られたビニルエーテルランダム共重合体は、GPC測定により、Mw=9,250であることが確認された。さらに、上記ビニルエーテルランダム共重合体の1HNMRを測定したところ、原料ビニルエーテルに由来するビニル基のピークとアセチル基のピークは消失していた。また、上記ビニルエーテルランダム共重合体を水に溶解させ、30重量の溶液を得た。さらに、この溶液をガラスシャーレ上に塗布後、減圧乾燥したところ粘着性を有する均一な被膜が得られた。これらにより、上記ビニルエーテルランダム共重合体が、水性系溶媒に対する溶解性、及び成膜性に優れていることが確認された。実施例6下記式C及びBで示される構成単位のモル組成比が10/90のビニルエーテルランダム共重合体の合成十分乾燥し窒素置換を行った重合管に、アセトキシジエチレングリコールモノビニルエーテル1.74g9.99mmol、エチルビニルエーテル6.49g90.0mmolを仕込み、その後、トルエン45mLを仕込み、0°Cに冷却した。20分後、三フッ化ホウ素エチルエーテル錯体47mg0.331mmolを添加して重合を開始した。180分後、メタノール1.0mLを添加し重合停止反応を行った。反応終了後、反応液をトルエンで希釈して、脱イオン水で3回洗浄し、溶媒の減圧除去を行ったところ反応生成物が7.52g得られた。得られた反応生成物を5wtのメタノール溶液とし、この溶液に上記反応生成物中のアセチル基に対して3倍モル量の炭酸カリウムを添加し、50°Cで18時間反応を行った。反応終了後、溶媒の減圧除去を行い、再度トルエン溶液として脱イオン水で3回洗浄し、溶媒の減圧除去を行った。その結果、目的である下記式C及びBで示される構成単位のモル組成比が10/90のビニルエーテルランダム共重合体が5.86g得られた。得られたビニルエーテルランダム共重合体は、GPC測定により、Mw=12,200であることが確認された。さらに、上記ビニルエーテルランダム共重合体の1HNMRを測定したところ、原料ビニルエーテルに由来するビニル基のピークとアセチル基のピークは消失していた。また、上記ビニルエーテルランダム共重合体を水に溶解させ、2重量の分散液を得た。さらに、この溶液をガラスシャーレ上に塗布後、減圧乾燥したところ均一な被膜が得られた。これらにより、上記ビニルエーテルランダム共重合体が、水性系溶媒に対する分散性、及び成膜性に優れていることが確認された。実施例7上記式C及びBで示される構成単位のモル組成比が20/80のビニルエーテルランダム共重合体の合成アセトキシジエチレングリコールモノビニルエーテルとエチルビニルエーテルとのモル組成比を20/80に変更した以外は実施例6と同様の操作を行って、上記式C及びBで示される構成単位のモル組成比が20/80のビニルエーテルランダム共重合体を6.73g得た。得られたビニルエーテルランダム共重合体は、GPC測定により、Mw=11,700であることが確認された。さらに、上記ビニルエーテルランダム共重合体の1HNMRを測定したところ、原料ビニルエーテルに由来するビニル基のピークとアセチル基のピークは消失していた。また、上記ビニルエーテルランダム共重合体を水に溶解させ、5重量の分散液を得た。さらに、この溶液をガラスシャーレ上に塗布後、減圧乾燥したところ均一な被膜が得られた。これらにより、上記ビニルエーテルランダム共重合体が、水性系溶媒に対する分散性、及び成膜性に優れていることが確認された。実施例8上記式C及びBで示される構成単位のモル組成比が50/50のビニルエーテルランダム共重合体の合成アセトキシジエチレングリコールモノビニルエーテルとエチルビニルエーテルとのモル組成比を50/50に変更した以外は実施例6と同様の操作を行って、上記式C及びBで示される構成単位のモル組成比が50/50のビニルエーテルランダム共重合体を8.15g得た。得られたビニルエーテルランダム共重合体は、GPC測定により、Mw=10,900であることが確認された。さらに、上記ビニルエーテルランダム共重合体の1HNMRを測定したところ、原料ビニルエーテルに由来するビニル基のピークとアセチル基のピークは消失していた。また、上記ビニルエーテルランダム共重合体を水に溶解させ、5重量の溶液を得た。さらに、この溶液をガラスシャーレ上に塗布後、減圧乾燥したところ均一な被膜が得られた。これらにより、上記ビニルエーテルランダム共重合体が、水性系溶媒に対する溶解性、及び成膜性に優れていることが確認された。実施例9上記式C及びBで示される構成単位のモル組成比が80/20のビニルエーテルランダム共重合体の合成アセトキシジエチレングリコールモノビニルエーテルとエチルビニルエーテルとのモル組成比を80/20に変更した以外は実施例6と同様の操作を行って、上記式C及びBで示される構成単位のモル組成比が80/20のビニルエーテルランダム共重合体を9.63g得た。得られたビニルエーテルランダム共重合体は、GPC測定により、Mw=10,100であることが確認された。さらに、上記ビニルエーテルランダム共重合体の1HNMRを測定したところ、原料ビニルエーテルに由来するビニル基のピークとアセチル基のピークは消失していた。また、上記ビニルエーテルランダム共重合体を水に溶解させ、20重量の溶液を得た。さらに、この溶液をガラスシャーレ上に塗布後、減圧乾燥したところ粘着性を有する均一な被膜が得られた。これらにより、上記ビニルエーテルランダム共重合体が、水性系溶媒に対する溶解性、及び成膜性に優れていることが確認された。実施例10上記式C及びBで示される構成単位のモル組成比が90/10のビニルエーテルランダム共重合体の合成アセトキシジエチレングリコールモノビニルエーテルとエチルビニルエーテルとのモル組成比を90/10に変更した以外は実施例6と同様の操作を行って、上記式C及びBで示される構成単位のモル組成比が90/10のビニルエーテルランダム共重合体を9.95g得た。得られたビニルエーテルランダム共重合体は、GPC測定により、Mw=9,850であることが確認された。さらに、上記ビニルエーテルランダム共重合体の1HNMRを測定したところ、原料ビニルエーテルに由来するビニル基のピークとアセチル基のピークは消失していた。また、上記ビニルエーテルランダム共重合体を水に溶解させ、30重量の溶液を得た。さらに、この溶液をガラスシャーレ上に塗布後、減圧乾燥したところ粘着性を有する均一な被膜が得られた。これらにより、上記ビニルエーテルランダム共重合体が、水性系溶媒に対する溶解性、及び成膜性に優れていることが確認された。比較例1エチルビニルエーテル重合体の合成アセトキシエチルビニルエーテルとエチルビニルエーテルとのモル組成比を0/100に変更した以外は実施例1と同様の操作を行って、エチルビニルエーテル重合体を6.32g得た。得られたエチルビニルエーテル重合体は、GPC測定により、Mw=13,200であることが確認された。このエチルビニルエーテル重合体の1HNMRを測定したところ、原料であるエチルビニルエーテルに由来するビニル基のピークは消失していた。また、上記エチルビニルエーテル重合体は水に溶解せず、均一な分散液も得られなかった。そのため、ガラスシャーレ上に溶液を塗布することができなかった。"